НАРУЖНАЯ УСИЛИВАЮЩАЯ КОНСТРУКЦИЯ КОЛОНН

Данная полезная модель относится к наружным усиливающим конструкциям колонн, которая обеспечивает улучшение адгезии стальных уголков с усиливаемой колонной.
Известно, что для усиления железобетонных колонн используют металлические обоймы состоящие, из стальных продольных уголков и поперечных соединительных планок.
Прототипом данной полезной модели является наружная усиливающая конструкция колонн состоящая, из стальных продольных уголков и поперечных соединительных планок с расположенной на внутренней поверхности стального продольного уголка прослойки из стеклоткани на эпоксидном клее [1].
Однако такой способ имеет следующие недостатки:
- трудоемкость в устройстве прослойки из стеклоткани на эпоксидном клее;
- высокий расход эпоксидного клея;
- высокая стоимость эпоксидного клея.
Задачей настоящей полезной модели является создание наружной усиливающей конструкции, которая позволяет устранить вышеупомянутые недостатки известного способа усиления. Наиболее важной задачей является повышение адгезии стальных уголков с усиливаемой колонной.
В соответствии с полезной моделью это задача достигается путем устройства металлической обоймы с нанесением между внутренней поверхности стального продольного уголка и железобетонным элементом усиления цементно-песчаного раствора с добавлением жидкого стекла.
На фиг. 1 изображен усиливаемый элемент 1, и наружная усиливающая конструкция, состоящая из стальных продольных уголков 2, поперечных соединительных планок 3, и обмазки из цементно-песчаного раствора с добавлением жидкого стекла 4.
В соответствии с полезной моделью использование обмазки из цементно-песчаного раствора с жидким стеклом выгоднее чем из эпоксидного клея, т.к. она имеет существенные отличия:
- повышение адгезии металлических уголков с усиливаемой колонной за счет нанесения обмазки из цементно-песчаного раствора с добавлением жидкого стекла;
- простота в устройстве обмазки из цементно-песчаного раствора с жидким стеклом;
- меньший расход материалов;
- меньшая стоимость жидкого стекла, чем эпоксидного клея;
- за счет добавления жидкого стекла в раствор ускоряется процесс твердения, увеличивается прочность [2].
Обмазку получают путем смешивания цемента и песка в соотношении 1:3 и разведением полученной смеси 10-15% раствором жидкого стекла. Данная полезная модель применима при усилении железобетонных колонн реконструируемых зданий и сооружений.
Источники информации:
1. Щипанов P.M., Теряник В.В. (RU) Наружная усиливающая конструкция колонн. Патент России (RU) №76937 10.10.2008;
2. Корнеев В.И., Данилов В.В. Жидкое и растворимое стекло. Санкт-Петербург: Стройиздат, СПб. 1996 - 216 с.